(57)【要約】【課題】  高級感を有し、白紙部の保存安定性に優れ、染料及び顔料インクの両インクの印字適性に優れたインクジェット記録材料を提供する。【解決手段】  テーバー剛直度が３ｍＮ・ｍ以上のポリオレフィン樹脂被覆紙支持体の一方の面に、気相法シリカを主体に含有するインク吸収層、及びコロイダルシリカ含有層をこの順に有し、前記支持体の反対面にポリウレタン樹脂主体のバックコート層を有するインクジェット記録材料であって、前記インク吸収層がチオエーテル系化合物を含有し、前記支持体のインク吸収層を設ける側のポリオレフィン樹脂層が蛍光増白剤と白色顔料を含有し、前記コロイダルシリカの固形分塗布量が０．０５〜０．３ｇ／ｍ2であり、前記ポリウレタン樹脂の固形分塗布量が０．８〜１．５ｇ／ｍ2であり、かつ該記録材料の２０度光沢度が４０〜６０％であるインクジェット記録材料。【選択図】      なし【特許請求の範囲】
【請求項１】
ＭＤ方向のテーバー剛直度が３ｍＮ・ｍ以上であるポリオレフィン樹脂被覆紙支持体の一方の面に、気相法シリカを主体に含有するインク吸収層、及びコロイダルシリカを主体に含有する層をこの順に有し、前記支持体の反対面にポリウレタン樹脂主体のバックコート層を有するインクジェット記録材料であって、前記インク吸収層がチオエーテル系化合物を含有し、前記支持体のインク吸収層を設ける側のポリオレフィン樹脂層が蛍光増白剤と白色顔料を含有し、前記コロイダルシリカの固形分塗布量が０．０５〜０．３ｇ／ｍ2であり、前記ポリウレタン樹脂の固形分塗布量が０．８〜１．５ｇ／ｍ2であり、かつ該記録材料のインク吸収層を有する面の白紙部の２０度光沢度が４０〜６０％であることを特徴とするインクジェット記録材料。
【請求項２】
前記ポリオレフィン樹脂被覆紙支持体の基紙の坪量が１９０〜２３０ｇ／ｍ2である請求項１に記載のインクジェット記録材料。
【発明の詳細な説明】
【技術分野】
【０００１】
本発明は、従来のインクジェット記録材料に比して、高級感（手触り感及び質感）、光沢、色再現性、白紙部及び印字部の保存安定性に優れ、染料及び顔料インクの両方のインクに対する印字適性に優れ、更にプリンター搬送精度に優れたインクジェット記録材料に関するものである。
【背景技術】
【０００２】
近年、デジタルカメラの普及によってデジタルフォト画像が身近になり、デジタルフォト画像の出力に適したインクジェットプリンターも急速に普及している。フォト画像の出力に適した記録材料として、ポリオレフィン樹脂被覆紙（基紙の両面をポリエチレン等のポリオレフィン樹脂でラミネートしたもの）からなる支持体上に微細な無機微粒子を主体とするインク吸収層が設けられたインクジェット記録用紙が知られており、市販されている。
【０００３】
一方、市場では光沢感、高級感（手触り感及び質感）、白色度、色再現性、白紙部及び印字部の保存安定性等が更に向上した記録用紙が要望されている。しかしながら、従来から用いられている記録用紙は、これらの性能を同時に満足するまでには至っていなかった。
【０００４】
また一方、印字画像の保存性（耐光性や耐ガス性）は、染料インクに代えて顔料インクを用いることによって解消することは知られている。しかしながら、染料インクの印字適性に優れた記録用紙であっても、顔料インク適性は充分ではなかった。例えば、高濃度部において画像が沈んで見え（光沢が低下してくすんで見える）、発色性が染料インクに比べて見劣りするという問題点があった。従って、上述した高級感（手触り感及び質感）、白色度、色再現性の優れた記録用紙に加えて、染料インクと顔料インクの両インクに対する印字適性に優れた記録用紙が要望されている。
【０００５】
記録用紙の光沢を高める技術として、コロイダルシリカ層を最上層に設けることが知られている。例えば特開２００３−１５９８６２号公報（特許文献１）等に記載されている。支持体のテーバー剛直度を規定したインクジェット記録用紙が特開２００４−１２２７１０号公報（特許文献２）に開示されている。支持体の熱可塑性樹脂層に蛍光増白剤と白色顔料とを含有するインクジェット記録用紙が特開２００１−３１０５４７号公報（特許文献３）に開示されている。また、インク吸収層にチオエーテル系化合物を含有することが特開２００２−８６９０４号公報（特許文献４）等に開示されている。
【０００６】
しかしながら、上記特許文献に記載された記録用紙は、前述した本発明が目的とする諸性能を同時に満足するものではなかった。
【特許文献１】特開２００３−１５９８６２号公報
【特許文献２】特開２００４−１２２７１０号公報
【特許文献３】特開２００１−３１０５４７号公報
【特許文献４】特開２００２−８６９０４号公報
【発明の開示】
【発明が解決しようとする課題】
【０００７】
本発明の目的は、高級感（手触り感及び質感）、光沢、色再現性、白紙部及び印字部の保存安定性に優れ、染料及び顔料インクの両方のインクに対する印字適性に優れ、更にプリンター搬送精度に優れたインクジェット記録材料を提供することにある。
【課題を解決するための手段】
【０００８】
本発明の上記目的は、以下の発明によって基本的に達成された。
１）ＭＤ方向のテーバー剛直度が３ｍＮ・ｍ以上であるポリオレフィン樹脂被覆紙支持体の一方の面に、気相法シリカを主体に含有するインク吸収層、及びコロイダルシリカを主体に含有する層をこの順に有し、前記支持体の反対面にポリウレタン樹脂主体のバックコート層を有するインクジェット記録材料であって、前記インク吸収層がチオエーテル系化合物を含有し、前記支持体のインク吸収層を設ける側のポリオレフィン樹脂層が蛍光増白剤と白色顔料を含有し、前記コロイダルシリカの固形分塗布量が０．０５〜０．３ｇ／ｍ2であり、前記ポリウレタン樹脂の固形分塗布量が０．８〜１．５ｇ／ｍ2であり、かつ該記録材料のインク吸収層を有する面の白紙部の２０度光沢度が４０〜６０％であることを特徴とするインクジェット記録材料。
２）前記ポリオレフィン樹脂被覆紙支持体の基紙の坪量が１９０〜２３０ｇ／ｍ2である上記１）に記載のインクジェット記録材料。
【発明の効果】
【０００９】
本発明により、高級感（手触り感及び質感）、光沢、色再現性、白紙部及び印字部の保存安定性に優れ、顔料インクを高濃度で印字した際の画像の沈みが少なく、かつプリンター搬送精度に優れたインクジェット記録材料が得られる。
【発明を実施するための最良の形態】
【００１０】
以下に本発明を詳細に説明する。本発明のインクジェット記録材料は、支持体としてポリオレフィン樹脂被覆紙が用いられる。ポリオレフィン樹脂被覆紙（以降、単に樹脂被覆紙と云う）は、基紙の両面をポリオレフィン樹脂層で被覆したものである。本発明に用いられる樹脂被覆紙は、ＭＤ方向のテーバー剛直度が３ｍＮ・ｍ以上である。ここで、テーバー剛直度は、ＩＳＯ−２４９３に基づいて測定されたものであり、またＭＤ方向とは基紙を抄紙する際の流れ方向を意味する。
【００１１】
樹脂被覆紙のテーバー剛直度が３ｍＮ・ｍより小さいと質感が不足し、高級感のある記録材料が得られない。また、テーバー剛直度が大きくなりすぎるとプリンター搬送性に不具合が生じる場合があるので、５ｍＮ・ｍ以下が好ましい。更に好ましいテーバー剛直度は３．５〜４．５ｍＮ・ｍである。樹脂被覆紙のＭＤ方向のテーバー剛直度の調整は、基紙の坪量や密度、パルプの種類、あるいは内添剤の種類や添加量等を調整することによって行うことができる。尚、本発明での高級感とは、テーバー剛直度に起因する質感と、コロイダルシリカを主体に含有する層に起因するさらさらした心地よい手触り感を合わせたものであり、両者を満たすことによって高級感を得ることができる。
【００１２】
本発明の樹脂被覆紙に用いられる基紙の坪量は、１９０〜２３０ｇ／ｍ2の範囲が好ましく、これによって記録材料の質感が更に増す。基紙を構成するパルプとしては天然パルプ、再生パルプ、合成パルプ等が１種類もしくは２種類以上混合して用いられる。好ましくは、写真印画紙用樹脂被覆紙支持体に用いられているような平滑な基紙（原紙）が用いられる。基紙には一般的な抄紙で用いられているサイズ剤、紙力増強剤、填料、帯電防止剤、アンカー剤、染料等の添加剤が適宜配合される。基紙の抄造中にまたは抄造後に、カレンダー等にて圧力を印加して圧縮するなどの表面平滑処理を施すのが好ましい。
【００１３】
本発明の記録材料は、樹脂被覆紙の一方の面にインク吸収層が設けられるが、インク吸収層を設ける側のポリオレフィン樹脂層は白色顔料と蛍光増白剤を含有する。これによって、インク吸収層側の白色度が向上する。ポリオレフィン樹脂層表面の白色度は、９５％以上が好ましく、より好ましくは９７％以上である。白色度はＩＳＯ−２４７０に基づいて、例えば村上色彩科学（株）製のＷＭＳ−１で測定することができる。上記のような白色度になるように白色顔料及び蛍光増白剤の種類や添加量を調整するのが好ましい。
【００１４】
本発明のインク吸収層及びその上層は、気相法シリカ及びコロイダルシリカから主に構成され、これらの無機微粒子は他の無機微粒子に比べて透明度が高く、従って記録材料表面の白色度は支持体の影響を大きく受ける。本発明は、支持体の白色度を予め高くすることによって記録材料の記録面の白色度を上げ、色再現性を向上させる。
【００１５】
記録面の白色度を上げるためにインク吸収層に蛍光増白剤を含有させると、保存中に白紙部が空気中の微量ガス（オゾンや窒素酸化物等）によって変色するという不都合が生じる場合があり、この問題は、樹脂被覆紙のポリオレフィン樹脂層に蛍光増白剤を含有させることによって解消する。従って、ポリオレフィン樹脂層に白色顔料と蛍光増白剤を併せて含有させることによって、記録面（インク吸収層面）の白色度を高めて色再現性を向上させると同時に、白紙部の保存安定性（耐ガス性）を維持できるという利点がある。
【００１６】
本発明のポリオレフィン樹脂層に含有する蛍光増白剤は、公知のものを用いることができる。例えば、ビス（ベンズオキサゾリル）スチルベン系、ジメチルスチルベン系、ジアミノスチルベン系、ビス（ベンズオキサゾリル）ナフタレン系、ビス（オキサゾリル）チオフェン系、イミダゾール系、ベンズイミダゾール系、チアゾール系、オキサゾール系、トリアゾール系、オキサジアゾール系、チアジアゾール系、ナフタルイミド系、ピラゾリン系、ピレン系、イミダゾロン系等が挙げられる。蛍光増白剤は、ポリオレフィン樹脂と共に高温で溶融押し出しされるため高温に耐え得ることができ、かつ経時でブリード現象の起こり難いものが好ましくかかる蛍光増白剤としてビス（ベンズオキサゾリル）スチルベン系、ビス（ベンズオキサゾリル）ナフタレン系の蛍光増白剤が好ましく用いられる。以下に具体例を示す。
【００１７】
（１）  ４，４’−ビス（ベンズオキサゾール−２−イル）スチルベン
（２）  ４，４’−ビス（６−メチル−ベンズオキサゾール−２−イル）スチルベン
（３）  ４，４’−ビス（６−エチル−ベンズオキサゾール−２−イル）スチルベン
（４）  ４，４’−ビス（６−ｔ−ブチル−ベンズオキサゾール−２−イル）スチルベン
（５）  ４，４’−ビス（６−メトキシ−ベンズオキサゾール−２−イル）スチルベン
（６）  ４，４’−ビス（６−フェニル−ベンズオキサゾール−２−イル）スチルベン
（７）  ４，４’−ビス（５，６−ジメチル−ベンズオキサゾール−２−イル）スチルベン
（８）  ４，４’−ビス（５，６−ジエチル−ベンズオキサゾール−２−イル）スチルベン
（９）  １，４’−ビス（ベンズオキサゾール−２−イル）ナフタレン
（１０）１，４’−ビス（６−メチル−ベンズオキサゾール−２−イル）ナフタレン
（１１）１，４’−ビス（６−エチル−ベンズオキサゾール−２−イル）ナフタレン
（１２）１，４’−ビス（６−フェニル−ベンズオキサゾール−２−イル）ナフタレン
（１３）１，４’−ビス（５，６−ジメチル−ベンズオキサゾール−２−イル）ナフタレン
（１４）１，４’−ビス（５，６−ジエチル−ベンズオキサゾール−２−イル）ナフタレン
【００１８】
ポリオレフィン樹脂層における蛍光増白剤の含有量は、ポリオレフィン樹脂に対して０．０２〜０．１０質量％が好ましく、０．０４〜０．０８質量％がさらに好ましい。
【００１９】
本発明において、ポリオレフィン樹脂層に含有する白色顔料としては、白色度及び分散性等の観点から酸化チタンが好ましい。酸化チタンはルチル型でもアナターゼ型でも良く、これらを単独もしくは混合して用いることができる。
【００２０】
本発明に用いられる白色顔料の平均粒子径は、白色度及び光沢の観点から０．１〜０．５μｍが好ましい。ポリオレフィン樹脂層における白色顔料の含有量は、ポリオレフィン樹脂に対して５〜２０質量％程度が好ましい。
【００２１】
本発明の樹脂被覆紙におけるポリオレフィン樹脂層には、蛍光増白剤や白色顔料の他にコバルトブルー、群青、セシリアンブルー、フタロシアニンブルーなどのブルーの顔料や染料、コバルトバイオレット、ファストバイオレット、マンガン紫などのマゼンタの顔料や染料、紫外線吸収剤、酸化防止剤などの各種の添加剤を適宜組み合わせることが好ましい。
【００２２】
ポリオレフィン樹脂層に用いられるポリオレフィン樹脂としては、低密度ポリエチレン、高密度ポリエチレン、ポリプロピレン、ポリブテン、ポリペンテンなどのオレフィンのホモポリマーまたはエチレン−プロピレン共重合体などのオレフィンの２つ以上からなる共重合体及びこれらの混合物であり、各種の密度、溶融粘度指数（メルトインデックス）のものを単独にあるいはそれらを混合して使用できる。これらの中でも、特にポリエチレン樹脂が好ましく用いられる。
【００２３】
本発明において、インク吸収層を設ける側のポリオレフィン樹脂層には、密度が０．９３０ｇ／ｍ3以下の低密度ポリエチレン樹脂を全樹脂の９０質量％以上、更には１００質量％用いるのが好ましい。そして、インク吸収層とは反対側のポリオレフィン樹脂層には、密度が０．９５０ｇ／ｍ3以上の高密度ポリエチレン樹脂を全樹脂の３０質量％以上、更には５０質量％以上用いるのが好ましく、上限は９５質量％程度である。
【００２４】
本発明の樹脂被覆紙において、インク吸収層を塗設する側のポリオレフィン樹脂層の固形分塗布量は、２０ｇ／ｍ2〜４５ｇ／ｍ2が好ましく、より好ましくは２５ｇ／ｍ2〜４０ｇ／ｍ2である。インク吸収層とは反対面のポリオレフィン樹脂層の固形分塗布量は、２０ｇ／ｍ2〜４０ｇ／ｍ2が好ましく、より好ましくは２５ｇ／ｍ2〜３５ｇ／ｍ2である。
【００２５】
本発明に用いられる樹脂被覆紙は、インク吸収層が塗設される面に下引き層を設けることが好ましい。この下引き層は、インク吸収層が塗設される前に、予めポリオレフィン樹脂層表面に塗布乾燥されたものであり、皮膜形成可能な水溶性ポリマーやポリマーラテックス等を主体に含有する。好ましくは、ゼラチン、ポリビニルアルコール、ポリビニルピロリドン、水溶性セルロース等の水溶性ポリマーであり、特に好ましくはゼラチンである。更に下引き層には、界面活性剤や硬膜剤を含有するのが好ましい。
【００２６】
本発明の記録材料は、樹脂被覆紙支持体の反対面には、ポリウレタン樹脂を主体に含有するバックコート層を有する。ここでポリウレタン樹脂を主体に含有するとは、バックコート層の全固形分に対して５０質量％以上含有することであり、好ましくは７０質量％以上であり、更に８０質量％以上含有することが好ましい。ポリウレタン樹脂を主体とするバックコート層を設けることによって、プリンター内での搬送精度が向上する。
【００２７】
本発明において、バックコート層の塗布量は、ポリウレタン樹脂の固形分として０．８ｇ／ｍ2〜１．５ｇ／ｍ2であり、１ｇ／ｍ2〜１．３ｇ／ｍ2範囲がより好ましい。バックコート層の塗布量が０．８ｇ／ｍ2より少ないとプリンター搬送精度が得られず、また１．５ｇ／ｍ2より多いと低湿環境や高湿環境でのカールバランスが維持できなくなる場合がある。
【００２８】
本発明のバックコート層に含有するポリウレタン樹脂は、ガラス転移温度（Ｔｇ）が３５〜１００℃の範囲にあることが好ましく、更に４０〜８０℃の範囲が好ましい。Ｔｇが３５℃より低くなると、プリンター搬送性が低下し、１００℃を越えるとプリンター搬送精度が低下するため好ましくない。ここで、プリンター搬送性とは、記録シートが重送（２枚重なって搬送される）したり、あるいは全く搬送されないという不都合が生じないことであり、プリンター搬送精度とはヘッドスピードに対応して正確に搬送されることであり、搬送精度が悪くなるとバンディング（横筋）が発生したり、記録シートに対する印字終了位置がずれるという不都合が生じる。
【００２９】
本発明に用いられるポリウレタン樹脂としては、例えば、大日本インキ化学工業（株）社のボンディックシリーズのような水分散型ポリウレタン樹脂、あるいはハイドランシリーズのような水性ポリウレタン樹脂（ウレタンアイオノマー）が挙げられ、これらを１種または２種以上混合して用いることができる。
【００３０】
本発明のバックコート層は、更に帯電防止剤、界面活性剤、硬化剤、着色剤、酸化防止剤、ｐＨ調節剤、防腐剤等を含有することができるが、プリンター連続印字の際のプリンター搬送傷の観点から、顔料粒子を含有しないことが好ましい。
【００３１】
本発明のインクジェット記録材料は、樹脂被覆紙支持体の一方の面に気相法シリカを主体に含有するインク吸収層を有する。ここで、気相法シリカを主体に含有するとは、インク吸収層の全固形分に対して気相法シリカを５０質量％以上含有することであり、好ましくは６０質量％以上含有することであり、更に６５〜９５質量％の範囲で含有することが好ましい。
【００３２】
気相法シリカは、火炎加水分解法によって作られる。具体的には四塩化ケイ素を水素及び酸素と共に燃焼して作る方法が一般的に知られているが、四塩化ケイ素の代わりにメチルトリクロロシラン等のシラン類も、単独または四塩化ケイ素と混合した状態で使用することができる。気相法シリカは、日本アエロジル（株）からアエロジル、トクヤマ（株）からＱＳタイプとして市販されており、入手することができる。
【００３３】
本発明に用いられる気相法シリカは、平均一次粒径が３０ｎｍ以下で、平均二次粒径が４００ｎｍ以下まで分散されたものが好ましい。より高いインク吸収性と光沢性を得るためには、平均一次粒径が３ｎｍ〜２０ｎｍの気相法シリカを平均二次粒径が３０ｎｍ〜３００ｎｍに分散したものが好ましい。
【００３４】
気相法シリカの平均一次粒径は、一次粒径が判別できる程度まで分散された粒子の電子顕微鏡観察により一定面積内に存在する１００個の粒子各々の投影面積に等しい円の直径を粒子の粒径として求めた平均粒径のことである。平均二次粒径は希薄分散液をレーザー回折／散乱式粒度分布測定装置で測定して求めた値のことである。
【００３５】
本発明において、インク吸収層の固形分塗布量は２０ｇ／ｍ2〜４０ｇ／ｍ2の範囲が好ましく、２２ｇ／ｍ2〜３０ｇ／ｍ2の範囲がより好ましい。
【００３６】
本発明において、インク吸収層にはチオエーテル系化合物を含有する。これによって印字部の保存性（空気中のオゾンや窒素酸化物等の微量ガスによる退色）が改良される。本発明に用いられるチオエーテル系化合物としては、下記一般式（１）で表される化合物が好ましく用いられる。
Ｒ１−（Ｓ−Ｒ３）ｍ−Ｓ−Ｒ２    ・・・・  一般式（１）
【００３７】
一般式（１）において、Ｒ１及びＲ２はそれぞれ独立に、水素原子、アルキル基、芳香族基を表し、Ｒ１とＲ２は同一でも異なってもよく、結合して環を形成してもよい。またＲ１とＲ２の少なくとも一方は、アミノ基、アミド基、アンモニウム基、ヒドロキシ基、スルホ基、カルボキシ基、アミノカルボニル基またはアミノスルホニル基等の親水基で置換されたアルキル基、又は芳香族基である。Ｒ３は置換されてもよく、場合によっては酸素原子を有するアルキレン基を表す。ｍは０〜１０の正数を表し、ｍが１以上の場合Ｒ３に結合する少なくとも１つの硫黄原子はスルホニル基であってもよい。
【００３８】
かかるチオエーテル系化合物としては、３−チア−１，５−ヘプタンジオール、４−チア−１，７−ペンタンジオール、３，６−ジチア−１，８−オクタンジオール、３，６，９−トリチア−１，１１−ウンデカンジオール、３，９−ジチア−６−オキサ−１，１１−ウンデカンジオール、メチレンビス（チオグリコール酸）、ビス［２−（２−ヒドロキシエチルチオ）エチル］スルホン等が挙げられる。
【００３９】
チオエーテル系化合物の含有量は、インク吸収層の全固形分に対して０．５〜５０質量％の範囲が好ましく、より好ましくは１〜４０質量％の範囲である。
【００４０】
インク吸収層には、透明性が高く、インクの高い浸透性が得られるという観点から親水性バインダーを選択して用いることが好ましい。親水性バインダーの使用にあたっては、親水性バインダーがインクの初期の浸透時に膨潤して空隙を塞いでしまわないことが重要であり、この観点から比較的室温付近で膨潤性の低い親水性バインダーが好ましく用いられる。好ましい親水性バインダーは完全または部分ケン化のポリビニルアルコールまたはカチオン変性ポリビニルアルコールである。
【００４１】
カチオン変性ポリビニルアルコールとは、例えば特開昭６１−１０４８３号に記載されているような、第１〜３級アミノ基や第４級アンモニウム基をポリビニルアルコールの主鎖あるいは側鎖中に有するポリビニルアルコールである。
【００４２】
ポリビニルアルコールの中でも、ケン化度が８０％以上の部分ケン化または完全ケン化したものが好ましい。平均重合度５００〜５０００のポリビニルアルコールが好ましい。インク吸収層の塗布性やインク吸収性の観点から、平均重合度３０００〜４０００のポリビニルアルコールが好ましい。
【００４３】
インク吸収層における気相法シリカに対する親水性バインダーの比率は、１０〜３０質量％の範囲が好ましく、１２〜２５質量％の範囲がより好ましい。
【００４４】
インク吸収層には、親水性バインダーと共に硬膜剤として含ホウ素化合物を含有するのが好ましい。含ホウ素化合物としてはホウ酸、ホウ酸塩、及びホウ砂等があり、これらを１種または２種以上組みあわせることもできる。ホウ酸塩としては、オルトホウ酸塩、メタホウ酸塩、二ホウ酸塩、四ホウ酸塩、五ホウ酸塩等が挙げられる。
【００４５】
インク吸収層には、更に染料インクの耐水性を向上させるためのインク定着剤として水溶性アルミニウム化合物を用いることが好ましく、かかる化合物として塩基性ポリ水酸化アルミニウム化合物が好ましく用いられる。この化合物は、主成分が下記の式１、２又は３で示され、例えば［Ａｌ６（ＯＨ）１５］３＋、［Ａｌ８（ＯＨ）２０］４＋、［Ａｌ１３（ＯＨ）３４］５＋、［Ａｌ２１（ＯＨ）６０］３＋、等のような塩基性で高分子の多核縮合イオンを安定に含んでいる水溶性のポリ水酸化アルミニウムである。
【００４６】
［Ａｌ２（ＯＨ）ｎＣｌ６−ｎ］ｍ                          ・・式１
［Ａｌ（ＯＨ）３］ｎＡｌＣｌ３                            ・・式２
Ａｌｎ（ＯＨ）ｍＣｌ（３ｎ−ｍ）    ０＜ｍ＜３ｎ          ・・式３
【００４７】
これらのものは多木化学（株）よりポリ塩化アルミニウム（ＰＡＣ）の名で水処理剤として、浅田化学（株）よりポリ水酸化アルミニウム（Ｐａｈｏ）の名で、また、（株）理研グリーンよりピュラケムＷＴの名で、また他のメーカーからも同様の目的を持って市販されており、各種グレードの物が容易に入手できる。本発明ではこれらの市販品をそのままでも使用できる。
【００４８】
上記したインク定着剤の使用量は、気相法シリカに対して２質量％〜６質量％の範囲が好ましく、３質量％〜５質量％の範囲がより好ましい。
【００４９】
本発明において、インク吸収層には、硬膜剤やインク定着剤の他に、界面活性剤、紫外線吸収剤、酸化防止剤、顔料の分散剤、消泡剤、レベリング剤、防腐剤、粘度安定剤、ｐＨ調節剤などの公知の各種添加剤を添加することもできる。
【００５０】
本発明のインクジェット記録材料は、インク吸収層の上にコロイダルシリカを主体に含有する層（以降、コロイダルシリカ含有層と云う）を有する。ここで、コロイダルシリカを主体に含有するとは、該層の全固形分に対してコロイダルシリカを７０質量％以上含有することであり、好ましくは８０質量％以上含有することであり、更に９０質量％以上含有することである。
【００５１】
コロイダルシリカ含有層は、最上層として設けるのが好ましく、これによって光沢度が一段向上し、さらさらした心地よい手触り感が得られる。特に、該層におけるコロイダルシリカの固形分塗布量を０．３ｇ／ｍ2以下というような薄層にすることによって、高いインク吸収性を維持しながら優れた光沢性と手触り感が得られ、更に、顔料インクで印字したときの高濃度画像部のくすみ（光沢低下）が改良される。コロイダルシリカの固形分塗布量の下限は０．０５ｇ／ｍ2であり、コロイダルシリカの固形分塗布量が０．０５ｇ／ｍ２以上であれば、十分な光沢と手触り感が得られる。コロイダルシリカの固形分塗布量として、より好ましくは０．１〜０．２５ｇ／ｍ2である。
【００５２】
本発明に用いられるコロイダルシリカは、ケイ酸ナトリウムの酸などによる複分解やイオン交換樹脂層を通して得られるシリカゾルを加熱熟成して得られる二酸化ケイ素をコロイド状に水中に分散させたものである。本発明に用いられるコロイダルシリカは、白紙部光沢及びインク吸収性の観点から、平均一次粒径が２０ｎｍ〜８０ｎｍのものが好ましく、更に２０〜６０ｎｍのものが好ましい。
【００５３】
コロイダルシリカは、扶桑化学（株）社からＰＬ−１０Ａ、ＰＬ−３Ｌ、ＰＬ−１等として、日産化学工業(株)社からスノーテックスＳＴ−２０、ＳＴ−３０、ＳＴ−４０、ＳＴ−Ｃ、ＳＴ−Ｎ、ＳＴ−２０Ｌ、ＳＴ−Ｏ、ＳＴ−ＯＬ、ＳＴ−Ｓ、ＳＴ−ＸＳ、ＳＴ−ＸＬ、ＳＴ−ＹＬ、ＳＴ−ＺＬ、ＳＴ−ＯＺＬ、ＳＴ−ＵＰ、ＳＴ−ＯＵＰ、ＳＴ−ＰＳ−ＭＯ等として市販されており、入手することができる。
【００５４】
コロイダルシリカを主体に含有する層には、他に、親水性バインダー、界面活性剤、ｐＨ調節剤等を含有することができる。親水性バインダーについては、インク吸収性の観点から、その含有量はコロイダルシリカに対して５質量％以下であることが好ましく、より好ましくは、添加しないことである。
【００５５】
本発明のインクジェット記録材料は、記録面（インク吸収層を有する面）の白紙部の２０度光沢度が４０〜６０％である。好ましくは４５〜５５％である。ここで、２０度光沢度はＪＩＳ−Ｚ８７４１に基づく測定されたものである。記録面のこのような光沢度は、本発明の樹脂被覆紙支持体、気相法シリカ主体のインク吸収層、及びコロイダルシリカ主体の最上層の組み合わせによって達成される。白紙部の光沢度を４０％以上にすることによってより光沢感のあるフォトメディアが実現され、一方光沢度が６０％を超えると、ぎらつきが大きくなり、印字部が見にくくなるという問題が発生する。
【００５６】
以下、実施例により本発明を詳しく説明するが、本発明の内容は実施例に限られるものではない。尚、部とは、固形分あるいは実質成分の質量部を表す。
【実施例１】
【００５７】
＜ポリオレフィン樹脂被覆紙支持体１の作製＞
広葉樹晒クラフトパルプ（ＬＢＫＰ）と広葉樹晒サルファイトパルプ（ＬＢＳＰ）の１：１混合物をカナディアン・スタンダード・フリーネスで３００ｍｌになるまで叩解し、パルプスラリーを調製した。これにサイズ剤としてアルキルケテンダイマーを対パルプ０．５質量％、強度剤としてポリアクリルアミドを対パルプ１．０質量％、カチオン化澱粉を対パルプ２．０質量％、ポリアミドエピクロロヒドリン樹脂を対パルプ０．５質量％添加し、水で希釈して１質量％のスラリーとした。このスラリーを長網抄紙機で坪量が２００ｇ／ｍ2になるように抄造し、乾燥調湿してポリオレフィン樹脂被覆紙支持体の基紙とした。
【００５８】
上記の基紙の一方の面に、密度０．９１８ｇ／ｃｍ3の低密度ポリエチレン１００部に対して、１０部のアナターゼ型チタン及び０．０６部の蛍光増白剤（前記の例示化合物（２））を均一に分散したポリオレフィン樹脂組成物を３２０℃で溶融し、３６ｇ／ｍ2になるように押出コーティングし、微粗面加工されたクーリングロールを用いて押出被覆して、インク吸収層側のポリオレフィン樹脂層を設けた。基紙の反対面には、密度０．９６２ｇ／ｃｍ3の高密度ポリエチレン樹脂７０部と密度０．９１８ｇ／ｃｍ3の低密度ポリエチレン樹脂３０部のブレンド樹脂組成物を３２０℃で溶融し、３１ｇ／ｍ2になるように押出コーティングし、粗面加工されたクーリングロールを用いて押出被覆して、バックコート層側のポリオレフィン樹脂層を設けた。
【００５９】
上記ポリオレフィン樹脂被覆紙支持体の一方の面（インク吸収層塗設面側）に、高周波コロナ放電処理を施した後下記組成の下引き層をゼラチン付着量が５０ｍｇ／ｍ2となるように塗布乾燥し、支持体の反対面（バックコート層塗設面側）に高周波コロナ放電処理を施した後、下記組成のバックコート層をポリウレタン樹脂の固形分塗布量が１．０ｇ／ｍ2になるように塗布乾燥した。このようにして下引き層とバックコート層が塗設されたポリオレフィン樹脂被覆紙支持体のＭＤ方向のテーバー剛直度とインク吸収層側のポリオレフィン樹脂層の白色度を測定した。その結果、テーバー剛直度は、３．７ｍＮ・ｍであり、白色度は９９％であった。
【００６０】
＜下引き層＞
石灰処理ゼラチン                                                    １００部
スルフォコハク酸−２−エチルヘキシルエステル塩                          ２部
クロム明ばん                                                          １０部
【００６１】
＜バックコート層＞
ポリウレタン樹脂（Ｔｇ６０℃）                                        １００部
（大日本インキ化学工業（株）のアイオノマー型ポリウレタン樹脂、ＨＷ−３５０）
界面活性剤                                                            ０．３部
【００６２】
上記ポリオレフィン樹脂被覆紙支持体１に、下記組成のインク吸収層を固形分塗布量で２５ｇ／ｍ2、下記組成のコロイダルシリカ含有層をコロイダルシリカの固形分塗布量で０．２ｇ／ｍ2になるように塗布、乾燥してインクジェット記録材料を作製した。
【００６３】
＜インク吸収層（Ａ−１）＞
気相法シリカ                                                          １００部
（平均一次粒径７ｎｍ、平均二次粒径１００ｎｍ）
ジメチルジアリルアンモニウムクロライドホモポリマー                        ３部
（第一工業製薬（株）社製のシャロールＤＣ９０２Ｐ、分子量９０００）
ポリビニルアルコール                                                    ２３部
（ケン化度８８％、平均重合度３５００）
チオエーテル系化合物                                                      ３部
（３，６−ジチア−１，８−オクタンジオール）
塩基性ポリ水酸化アルミニウム                                              ３部
（（株）理研グリーン社製のピュラケムＷＴ）
ホウ酸                                                                    ４部
固形分濃度が１０質量％になるように水で調整した。
【００６４】
＜コロイダルシリカ含有層（Ｂ−１）＞
ＰＬ−３Ｌ                                                            １００部
（扶桑化学（株）製コロイダルシリカ、平均一次粒径３２ｎｍ）
固形分濃度が０．５質量％になるように水で調整した。
【実施例２】
【００６５】
実施例１のコロイダルシリカ含有層（Ｂ−１）の固形分塗布量を０．０９ｇ／ｍ2に変更する以外は、実施例１と同様にして実施例２のインクジェット記録材料を作製した。
【実施例３】
【００６６】
実施例１のコロイダルシリカ含有層（Ｂ−１）の固形分塗布量を０．２７ｇ／ｍ2に変更する以外は、実施例１と同様にして実施例２のインクジェット記録材料を作製した。
【００６７】
（比較例１）
実施例１のポリオレフィン樹脂被覆紙支持体１のインク吸収層側のポリオレフィン樹脂層に蛍光増白剤を含有させない以外は、実施例１と同様にしてポリオレフィン樹脂被覆紙支持体２を作製し、同様に下引き層とバックコート層を塗設した。この支持体のテーバー剛直度は、３．７ｍＮ・ｍであり、白色度は９２％であった。該支持体上に実施例１と同様にしてインク吸収層とコロイダルシリカ層を設けて、比較例１のインクジェット記録材料を作製した。
【００６８】
（比較例２）
比較例１のインク吸収層を下記インク吸収層（Ａ−２）に変更する以外は、比較例１と同様にして、比較例２のインクジェット記録材料を作製した。
＜インク吸収層（Ａ−２）＞
気相法シリカ                                                          １００部
（平均一次粒径７ｎｍ、平均二次粒径１００ｎｍ）
ジメチルジアリルアンモニウムクロライドホモポリマー                        ３部
（第一工業製薬（株）社製のシャロールＤＣ９０２Ｐ、分子量９０００）
ポリビニルアルコール                                                    ２３部
（ケン化度８８％、平均重合度３５００）
チオエーテル系化合物                                                      ３部
（３，６−ジチア−１，８−オクタンジオール）
塩基性ポリ水酸化アルミニウム                                              ３部
（（株）理研グリーン社製のピュラケムＷＴ）
ホウ酸                                                                    ４部
蛍光増白剤（ベンズイミダゾール系）                                  ０．１５部
（チバ・スペシャルティ・ケミカルズ（株）製）
固形分濃度が１０質量％になるように水で調整した。
【００６９】
（比較例３）
実施例１のコロイダルシリカ含有層（Ｂ−１）を塗設しなかった以外は実施例１と同様にして、比較例３のインクジェット記録材料を作製した。
【００７０】
（比較例４）
実施例１のポリオレフィン樹脂被覆紙支持体１の基紙の坪量を２００ｇ／ｍ2から１７０ｇ／ｍ2になるように変更する以外は、実施例１と同様にしてポリオレフィン樹脂被覆紙支持体３を作製し、同様に下引き層とバックコート層を塗設した。この支持体のテーバー剛直度は、２．５ｍＮ・ｍであり、白色度は９８％であった。該支持体上に実施例１と同様にしてインク吸収層とコロイダルシリカ層を設けて、比較例４のインクジェット記録材料を作製した。
【００７１】
（比較例５）
実施例１のコロイダルシリカ含有層（Ｂ−１）の固形分塗布量を０．５ｇ／ｍ2に変更する以外は、実施例１と同様にして比較例５のインクジェット記録材料を作製した。
【００７２】
（比較例６）
実施例１のバックコート層の固形分塗布量を０．６ｇ／ｍ2に変更する以外は、実施例１と同様にして比較例６のインクジェット記録材料を作製した。
【００７３】
（比較例７）
インク吸収層を、実施例１のインク吸収層（Ａ−１）からチオエーテル系化合物を除いたインク吸収層（Ａ−３）に変更する以外は、実施例１と同様にして比較例７のインクジェット記録材料を作製した。
【００７４】
（比較例８）
実施例１のコロイダルシリカ含有層（Ｂ−１）の固形分塗布量を０．０２ｇ／ｍ2に変更する以外は、実施例１と同様にして比較例８のインクジェット記録材料を作製した。
【００７５】
上記のようにして作製したインクジェット記録材料について、以下の評価を行った。その結果を表１に示す。
【００７６】
＜高級感（手触り感及び質感）の評価＞
染料インク用インクジェットプリンター（セイコーエプソン（株）社製ＰＭ−Ｇ８００）を用いて自然画像を印字した。比較評価のための標準サンプルとして、市販のインクジェット用紙（セイコーエプソン（株）の商品名「写真用紙（光沢）」、型番ＫＡ４２０ＰＳＫ）に上記と同様の自然画像を印字したサンプルを用意した。無作為に選んだ２０人の被験者によって高級感（手触り感及び質感）の評価を行い、以下の基準で判断した。
Ａ：１５人以上の被験者が標準サンプルに対して高級感（手触り感及び質感）があると評価した。
Ｃ：１５人以上の被験者が標準サンプルに対して手触り感及び質感のどちらか一方が不足しているため、高級感（手触り感及び質感）を感じないと評価した。
【００７７】
＜白紙部の光沢度（％）＞
ＪＩＳ−Ｚ８７４１に基づいて２０度光沢度を変角光沢計ＶＧＳ−３００Ａ（日本電色（株）製）で測定した。
【００７８】
＜色再現性＞
染料インク用インクジェットプリンター（セイコーエプソン（株）社製ＰＭ−Ｇ８００）を用いて、Ｃ、Ｍ、Ｙ、Ｋ、Ｒ、Ｇ、Ｂをそれぞれ最大インク吐出量でベタ印字し、ＧｒｅｔａｇＳｐｅｃｔｒｏｌｉｎｏ色差計（Ｇｒｅｔａｇ（株）製）にて、白紙部と前記７色を含む計８色のＬ＊ａ＊ｂ＊を測色した。その後、測定値を用いてＬ＊ａ＊ｂ＊空間体積（ＧＭ：ＧｕｍａｔＶｏｌｕｍ）を算出した。
Ａ：ＧＭ値が５．０×１０５以上有する。
Ｂ：ＧＭ値が４．７×１０５〜５．０×１０５未満である。
Ｃ：ＧＭ値が４．７×１０５未満である。
【００７９】
＜顔料インクを高濃度で印字した際の画像の沈み＞
顔料インク用インクジェットプリンター（セイコーエプソン（株）社製ＰＸ−Ｇ９００）を用いてインクジェット記録材料にＣ、Ｍ、Ｙ、Ｋ、Ｒ、Ｇ、Ｂをそれぞれ最大インク吐出量でベタ印字し、各色の画像部の沈み（くすみ；光沢の低下）を目視にて評価した。
Ａ：画像部の沈みが気にならない。
Ｂ：画像部の沈みが気になる。
Ｃ：画像部の沈みが著しい。
【００８０】
＜プリンター搬送精度＞
Ａ４サイズに切断された記録シートを、セイコーエプソン（株）製のＰＸ−Ｇ９００の給紙トレイに積載し、インクジェット記録材料の搬送方向に直角な１インチ毎に細線を印字し、細線の間隔を測定した。
Ａ：（１インチ−細線間の距離）が±４０μｍ以下。
Ｃ：（１インチ−細線間の距離）が±４０μｍより大きい。
【００８１】
＜白紙部の保存性＞
得られたインクジェット記録材料にオゾン発生装置を用いて、２０ｐｐｍで１０時間暴露した後の白紙部の変色の状態を以下の基準で目視評価した。
Ａ：変色はほとんど認識できない。
Ｃ：変色が明確である。
【００８２】
＜印字部の保存性＞
染料インク用プリンター（セイコーエプソン（株）製のＰＭ−９７０Ｃ）で、最も退色の大きいシアンにて光学濃度が１．０になるように印字し、室温で３ヶ月間空気暴露した後、印字部の光学濃度を測定し、残存率（暴露後の光学濃度／暴露前の光学濃度）を求めた。表１中の残存率は％である。
【００８３】
【表１】
2006263951.tif 000002
【００８４】
上記の結果から、本発明のインクジェット記録材料は従来の記録材料に比べて、高級感（手触り感及び質感）、光沢、色再現性に優れていることが分かる。また、本発明の記録材料は、顔料インクを高濃度で印字した際の画像の沈みがほとんどなく、プリンター搬送精度が正確であり、白紙部及び印字部の保存安定性に優れている。ポリオレフィン樹脂被覆紙支持体に蛍光増白剤を含有していない比較例１は、色再現性が満足できるものではなかった。蛍光増白剤をインク吸収層に含有させた場合（比較例２）、白紙部の耐ガス性が悪化した。コロイダルシリカ含有層を塗設しない比較例３は、白紙部の光沢が満足できるのではなく、手触り感が劣り高級感が得られなかった。基紙の坪量が小さくテーバー剛直度を満足しない比較例４は質感が劣り高級感が得られかった。コロイダルシリカ含有層の塗布量が多い比較例５は、顔料インクを高濃度で印字した際の画像の沈みが大きかった。バックコート層の塗布量が少ない比較例６は、プリンター搬送精度が劣るものであった。インク吸収層にチオエーテル系化合物を含有しない比較例７は、印字部の保存性が劣るものであった。コロイダルシリカ含有層の塗布量が少ない比較例８は、白紙部の光沢が満足できるものではなく、手触り感が劣り高級感が得られなかった。